(57)【要約】【課題】  常温低湿環境において長期間繰り返し使用しても暗部電位が変化しにくい電子写真感光体およびその製造方法、ならびに、該電子写真感光体を有するプロセスカートリッジおよび電子写真装置を提供する。【解決手段】  電子写真感光体の下引き層が、有機樹脂と、金属酸化物粒子と、特定の化合物（ホスフィンオキシド化合物）とを含有する。【選択図】  なし【特許請求の範囲】
【請求項１】
支持体、該支持体上に形成された下引き層および該下引き層上に形成された感光層を有する電子写真感光体において、
該下引き層が、有機樹脂と、金属酸化物粒子と、下記一般式（１）で示される化合物とを含有することを特徴とする電子写真感光体。
【化１】
2012027323.tif 000011
（一般式（１）中、Ｒ１〜Ｒ３は、それぞれ独立に、炭素数１〜８のアルキル基、フェニル基またはトリル基を示す。）
【請求項２】
前記一般式（１）中のＲ１〜Ｒ３が、炭素数２〜６のアルキル基である請求項１に記載の電子写真感光体。
【請求項３】
前記金属酸化物粒子が、酸化亜鉛、酸化チタン、酸化アルミニウムまたは酸化スズである請求項１または２に記載の電子写真感光体。
【請求項４】
支持体、該支持体上に形成された下引き層および該下引き層上に形成された感光層を有する電子写真感光体を製造する方法において、
有機樹脂と、金属酸化物粒子と、下記一般式（１）で示される化合物とを含有する下引き層用塗布液を用いて該下引き層を形成する工程を有することを特徴とする電子写真感光体の製造方法。
【化２】
2012027323.tif 000012
（一般式（１）中、Ｒ１〜Ｒ３は、それぞれ独立に、炭素数１〜８のアルキル基、フェニル基またはトリル基を示す。）
【請求項５】
前記一般式（１）中のＲ１〜Ｒ３が、炭素数２〜６のアルキル基である請求項４に記載の電子写真感光体の製造方法。
【請求項６】
前記金属酸化物粒子が、酸化亜鉛、酸化チタン、酸化アルミニウムまたは酸化スズである請求項４または５に記載の電子写真感光体の製造方法。
【請求項７】
請求項１〜３のいずれか１項に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項８】
請求項１〜３のいずれか１項に記載の電子写真感光体、ならびに、帯電手段、露光手段、現像手段および転写手段を有する電子写真装置。
【発明の詳細な説明】
【技術分野】
【０００１】
本発明は、電子写真感光体、電子写真感光体の製造方法、プロセスカートリッジおよび電子写真装置に関する。
【背景技術】
【０００２】
近年、電子写真装置に用いられる電子写真感光体として、金属酸化物粒子を含有する下引き層と、該下引き層上に形成された電荷発生物質および電荷輸送物質を含有する感光層とを有する電子写真感光体（有機電子写真感光体）が用いられている。
【０００３】
昨今の電子写真装置の高画質化、プロセススピードの高速化に伴い、繰り返し使用時の電子写真感光体の電位変動（暗部電位（帯電電位）などの変化）を抑えることが課題の１つとなっている。
【０００４】
電位変動を抑制する技術として、特許文献１には、電子写真感光体の下引き層にアクセプター性化合物（有機化合物）を付与した金属酸化物粒子を含有させる技術が開示されている。
【先行技術文献】
【特許文献】
【０００５】
【特許文献１】特開２００６−３０７００号公報
【発明の概要】
【発明が解決しようとする課題】
【０００６】
長期間の繰り返し使用時においてコントラスト電位（暗部電位−明部電位の絶対値）の変化が大きいと、トナーの現像性が変化し、画像濃度が変化しやすくなる。特に、常温低湿環境（例えば、２３℃／５％ＲＨ）において長期間繰り返し使用すると、帯電器による電子写真感光体の帯電が不安定となり、暗部電位の変化が生じやすくなる。その結果、コントラスト電位が変化し、画像濃度が特に変化しやすくなる。
【０００７】
本発明の目的は、常温低湿環境において長期間繰り返し使用しても暗部電位が変化しにくい電子写真感光体およびその製造方法、ならびに、該電子写真感光体を有するプロセスカートリッジおよび電子写真装置を提供することにある。
【課題を解決するための手段】
【０００８】
本発明は、支持体、該支持体上に形成された下引き層および該下引き層上に形成された感光層を有する電子写真感光体において、
該下引き層が、有機樹脂と、金属酸化物粒子と、下記一般式（１）で示される化合物と含有することを特徴とする電子写真感光体である。
【０００９】
【化１】
2012027323.tif 000002
【００１０】
（一般式（１）中、Ｒ１〜Ｒ３は、それぞれ独立に、炭素数１〜８のアルキル基、フェニル基またはトリル基を示す。）
また、本発明は、支持体、該支持体上に形成された下引き層および該下引き層上に形成された感光層を有する電子写真感光体を製造する方法において、
有機樹脂と、金属酸化物粒子と、上記一般式（１）で示される化合物とを含有する下引き層用塗布液を用いて該下引き層を形成する工程を有することを特徴とする電子写真感光体の製造方法である。
【００１１】
また、本発明は、上記電子写真感光体と、帯電手段、現像手段、転写手段およびクリーニング手段からなる群より選択される少なくとも１つの手段とを一体に支持し、電子写真装置本体に着脱自在であるプロセスカートリッジである。
【００１２】
また、本発明は、上記電子写真感光体、ならびに、帯電手段、露光手段、現像手段および転写手段を有する電子写真装置である。
【発明の効果】
【００１３】
本発明によれば、常温低湿環境において長期間繰り返し使用しても暗部電位が変化しにくい電子写真感光体およびその製造方法、ならびに、該電子写真感光体を有するプロセスカートリッジおよび電子写真装置を提供することができる。
【図面の簡単な説明】
【００１４】
【図１】本発明の電子写真感光体を有するプロセスカートリッジを備えた電子写真装置の概略構成の一例を示す図である。
【発明を実施するための形態】
【００１５】
本発明の電子写真感光体は、支持体、該支持体上に形成された下引き層および該下引き層上に形成された感光層を有し、該下引き層が、有機樹脂と、金属酸化物粒子と、下記一般式（１）で示される化合物を含有することを特徴としている。下記一般式（１）で示される化合物は、ホスフィンオキシド化合物の一種である。
【００１６】
【化２】
2012027323.tif 000003
【００１７】
上記一般式（１）中、Ｒ１〜Ｒ３は、それぞれ独立に、炭素数１〜８のアルキル基、フェニル基またはトリル基を示す。
【００１８】
炭素数１〜８のアルキル基としては、メチル基、エチル基、プロピル基、ブチル基、ペンチル基、ヘキシル基、ヘプチル基、オクチル基が挙げられる。トリル基としては、ｏ−トリル基、ｍ−トリル基、ｐ−トリル基が挙げられる。
【００１９】
電子写真感光体の下引き層に上記一般式（１）で示される化合物を含有させることで、常温低湿環境において長期間繰り返し使用したときの暗部電位の変化が抑えられる理由について、本発明者らは、以下のように推測している。
【００２０】
すなわち、上記一般式（１）で示される化合物は、Ｐ＝Ｏ基由来の大きい双極子モーメントを持つ。このことから、本発明者らは、上記一般式（１）で示される化合物が下引き層中で金属酸化物粒子の表面と相互作用し、金属酸化物粒子の表面の電子状態を変化させることで、支持体からの正孔注入が抑制され、上記暗部電位の変化が抑えられると推測している。
【００２１】
さらに、本発明者らは、上記相互作用の際、Ｐ＝Ｏ基のＰ上に正電荷、Ｏ上に負電荷が存在し、Ｏ上の負電荷と金属酸化物粒子の表面の金属部分（酸素欠損部）とが相互作用していると推測している。上記一般式（１）で示される化合物は、Ｐを中心として、Ｏとその他の３つの官能基（Ｒ１〜Ｒ３）が四面体配置に近い立体配置をとる分子構造である。そのため、例えば、Ｒ１〜Ｒ３のすべてが酸素原子を介してＰ＝ＯのＰと結合した場合には、四面体配置の対称性から、他の３つの−Ｏ−Ｐ結合の寄与により、Ｐ＝Ｏ基の双極子モーメントが非常に小さくなると予想され、好ましくない。したがって、上記一般式（１）中のＲ１〜Ｒ３に関しては、Ｐ＝Ｏ基の双極子モーメントが小さくなりすぎないように選択する必要があり、具体的には、Ｐ上の正電荷が大きくなるように電子供与性の小さい官能基を選択する必要がある。さらに、有機樹脂との相互作用のしやすさも考慮することが好ましい。これらの観点から、本発明においては、上記一般式（１）中のＲ１〜Ｒ３は、炭素数１〜８のアルキル基、フェニル基またはトリル基としており、好ましくは、炭素数２〜６のアルキル基である。
【００２２】
以下に、上記一般式（１）で示される化合物の具体例を示すが、本発明は、これらに限定されるものではない。
【００２３】
【表１】
2012027323.tif 000004
【００２４】
これらの中でも、例示化合物（１−１）〜（１−８）が好ましく、特には例示化合物（１−１）および（１−６）がより好ましい。
【００２５】
また、上記暗部電位の変化をより抑える観点から、下引き層における上記一般式（１）で示される化合物の含有量は、下引き層における金属酸化物粒子の含有量に対して０．１質量％以上２０．０質量％以下であることが好ましい。
【００２６】
また、下引き層における金属酸化物粒子と有機樹脂の含有量の比率は、金属酸化物粒子／有機樹脂が２／１以上６／１以下（質量比）であることが好ましい。質量比が６／１以下であれば、下引き層にクラックが生じにくくなる。質量比が２／１以上であれば、下引き層において金属酸化物粒子同士の距離が近くなり、下引き層における電子の流れやすさが上昇するため、上記暗部電位の変化がより抑えられる。
【００２７】
下引き層に含有される金属酸化物粒子としては、例えば、酸化チタン粒子、酸化亜鉛粒子、酸化スズ粒子、酸化ジルコニウム粒子、酸化アルミニウム粒子などが挙げられる。これらの中でも、上記暗部電位の変化をより抑える観点から、酸化亜鉛粒子が好ましい。また、金属酸化物粒子の表面は、シランカップリング剤などの表面処理剤で処理されていてもよい。
【００２８】
下引き層に含有される有機樹脂としては、例えば、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート、ポリアセタール、ポリアミドイミド、ポリアミド、ポリアリルエーテル、ポリイミド、ポリウレタン、ポリエステル、ポリエチレン、ポリカーボネート、ポリスチレン、ポリスルホン、ポリビニルアルコール、ポリブタジエン、ポリプロピレンなどが挙げられる。これらの中でも、上記暗部電位の変化をより抑える観点から、ポリアミド、ポリウレタンが好ましく、特にはポリウレタンがより好ましい。
【００２９】
上述のとおり、本発明の電子写真感光体は、支持体、該支持体上に形成された下引き層および該下引き層上に形成された感光層を有する電子写真感光体である。
【００３０】
感光層は、電荷輸送物質と電荷発生物質を同一の層に含有する単層型感光層であってもよいし、電荷発生物質を含有する電荷発生層と電荷輸送物質を含有する電荷輸送層とに機能分離した積層型（機能分離型）感光層であってもよい。電子写真特性の観点からは、感光層は、積層型感光層であることが好ましい。また、積層型感光層の中でも、支持体側から電荷発生層および電荷輸送層をこの順に積層してなるものが好ましい。
【００３１】
支持体としては、導電性を有していればよく（導電性支持体）、例えば、アルミニウム、アルミニウム合金、ステンレスなどの金属製（合金製）の支持体を用いることができる。また、支持体の形状としては、例えば、円筒状、ベルト状などが挙げられるが、円筒状が好ましい。
【００３２】
また、支持体の表面には、レーザー光の散乱による干渉縞の抑制などを目的として、切削処理、粗面化処理、アルマイト処理などの処理を施してもよい。
【００３３】
支持体と下引き層との間には、レーザー光の散乱による干渉縞の抑制や、支持体の傷の隠蔽などを目的として、導電層を設けてもよい。
【００３４】
導電層は、カーボンブラック、金属粒子、金属酸化物粒子などの導電性粒子を結着樹脂および溶剤とともに分散処理して得られる導電層用塗布液を塗布し、これを乾燥および／または硬化させることによって形成することができる。
【００３５】
導電層の膜厚は、５μｍ以上４０μｍ以下であることが好ましく、１０μｍ以上３０μｍ以下であることがより好ましい。
【００３６】
支持体または導電層と感光層（電荷発生層、電荷輸送層）との間には、上記下引き層が設けられる。
【００３７】
下引き層は、有機樹脂と、金属酸化物粒子と、上記一般式（１）で示される化合物とを含有する下引き層用塗布液を塗布し、これを乾燥させることによって形成することができる。
【００３８】
下引き層用塗布液における上記一般式（１）で示される化合物の含有量は、下引き層用塗布液における金属酸化物粒子の含有量に対して０．１質量％以上２０．０質量％以下であることが好ましい。
【００３９】
下引き層用塗布液は、金属酸化物粒子および上記一般式（１）で示される化合物を有機樹脂および溶剤とともに分散処理することによって調製することができる。また、下引き層用塗布液は、金属酸化物粒子および上記一般式（１）で示される化合物を溶剤とともに分散処理して得られる分散液に、有機樹脂を溶解させた液を加え、さらに分散処理することによって調製することもできる。また、下引き層用塗布液は、金属酸化物粒子および上記一般式（１）で示される化合物の混合物に、有機樹脂を溶解させた液を加え、分散処理することによって調製することもできる。分散方法としては、例えば、ホモジナイザー、超音波分散機、ボールミル、サンドミル、ロールミル、振動ミル、アトライター、液衝突型高速分散機を用いた方法が挙げられる。
【００４０】
下引き層用塗布液に用いられる溶剤としては、例えば、アルコール、スルホキシド、ケトン、エーテル、エステル、脂肪族ハロゲン化炭化水素、芳香族化合物などの有機溶剤が挙げられる。
【００４１】
また、下引き層には、下引き層の表面粗さの調整などを目的として、シリコーン粒子などの有機樹脂粒子や、シリコーンオイルなどのレベリング剤をさらに含有させてもよい。
【００４２】
下引き層の膜厚は、上記暗部電位の変化をより抑える観点から、上記導電層を設ける場合には、０．５μｍ以上１０μｍ以下であることが好ましく、２μｍ以上８μｍ以下であることがより好ましい。上記導電層を設けない場合には、１０μｍ以上３０μｍ以下であることが好ましく、１５μｍ以上２５μｍ以下であることが好ましい。
【００４３】
下引き層上には、感光層が設けられる。
【００４４】
電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アントラキノン、ピレンキノン、ジベンズピレンキノンなどの多環キノン顔料や、スクワリリウム色素や、ピリリウム塩およびチアピリリウム塩や、トリフェニルメタン色素や、キナクリドン顔料や、アズレニウム塩顔料や、キノシアニンなどのシアニン染料や、アントアントロン顔料や、ピラントロン顔料や、キサンテン色素や、キノンイミン色素や、スチリル色素などが挙げられる。これら電荷発生物質は、１種のみ用いてもよく、２種以上用いてもよい。
【００４５】
また、これら電荷発生物質の中でも、感度の観点から、フタロシアニン顔料、アゾ顔料が好ましく、特にはフタロシアニン顔料がより好ましい。また、フタロシアニン顔料の中でも、オキシチタニウムフタロシアニン、クロロガリウムフタロシアニン、ヒドロキシガリウムフタロシアニンが好ましく、特にはヒドロキシガリウムフタロシアニンがより好ましい。さらに、ヒドロキシガリウムフタロシアニンの中でも、ＣｕＫα特性Ｘ線回折におけるブラッグ角２θの７．４°±０．３°および２８．２°±０．３°に強いピークを有する結晶形のヒドロキシガリウムフタロシアニン結晶が好ましい。
【００４６】
なお、本発明において、Ｘ線回折の測定は、ＣｕＫα線を用いて次の条件で行った。
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
感光層が積層型である場合、電荷発生層に用いられる結着樹脂としては、例えば、アクリル樹脂、アリル樹脂、アルキッド樹脂、エポキシ樹脂、ジアリルフタレート樹脂、スチレン−ブタジエンコポリマー、ブチラール樹脂、ベンザール樹脂、ポリアクリレート、ポリアセタール、ポリアミドイミド、ポリアミド、ポリアリルエーテル、ポリアリレート、ポリイミド、ポリウレタン、ポリエステル、ポリエチレン、ポリカーボネート、ポリスチレン、ポリスルホン、ポリビニルアセタール、ポリブタジエン、ポリプロピレン、メタクリル樹脂、ユリア樹脂、塩化ビニル−酢酸ビニルコポリマー、酢酸ビニル樹脂、塩化ビニル樹脂が挙げられる。これらの中でも、ブチラール樹脂が好ましい。これらは、単独、混合または共重合体として、１種または２種以上用いることができる。
【００４７】
電荷発生層は、電荷発生物質を結着樹脂および溶剤とともに分散処理して得られる電荷発生層用塗布液を塗布し、これを乾燥させることによって形成することができる。分散方法としては、例えば、ホモジナイザー、超音波分散機、ボールミル、サンドミル、ロールミル、振動ミル、アトライター、液衝突型高速分散機を用いた方法が挙げられる。電荷発生層における電荷発生物質と結着樹脂の含有量の比率は、電荷発生物質／結着樹脂が０．３／１以上１０／１以下（質量比）であることが好ましい。
【００４８】
電荷発生層用塗布液に用いられる溶剤としては、例えば、アルコール、スルホキシド、ケトン、エーテル、エステル、脂肪族ハロゲン化炭化水素、芳香族化合物などの有機溶剤が挙げられる。
【００４９】
電荷発生層の膜厚は、５μｍ以下であることが好ましく、０．１μｍ以上２μｍ以下であることがより好ましい。
【００５０】
また、電荷発生層には、種々の増感剤、酸化防止剤、紫外線吸収剤、可塑剤などを必要に応じて添加することもできる。
【００５１】
電荷輸送物質としては、例えば、トリアリールアミン化合物、ヒドラゾン化合物、スチリル化合物、スチルベン化合物、ブタジエン化合物などの正孔輸送性化合物が挙げられる。これら電荷輸送物質は、１種のみ用いてもよく、２種以上用いてもよい。
【００５２】
これら電荷輸送物質の中でも、電荷の移動度の観点から、トリアリールアミン化合物が好ましい。
【００５３】
感光層が積層型である場合、電荷輸送層に用いられる結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド、ポリアミドイミド、ポリアミド、ポリアリルエーテル、ポリアリレート、ポリイミド、ポリウレタン、ポリエステル、ポリエチレン、ポリカーボネート、ポリスルホン、ポリフェニレンオキシド、ポリブタジエン、ポリプロピレン、メタクリル樹脂などが挙げられる。これらの中でも、ポリアリレート、ポリカーボネートが好ましい。これらは、単独、混合または共重合体として、１種または２種以上用いることができる。
【００５４】
電荷輸送層は、電荷輸送物質と結着樹脂を溶剤に溶解させて得られる電荷輸送層用塗布液を塗布し、これを乾燥させることによって形成することができる。電荷輸送層における電荷輸送物質と結着樹脂の含有量の比率は、電荷輸送物質／結着樹脂が０．３／１以上１０／１以下（質量比）であることが好ましい。また、電荷輸送層のクラックを抑える観点から、乾燥温度は６０℃以上１５０℃以下が好ましく、８０℃以上１２０℃以下がより好ましい。また、乾燥時間は１０分以上６０分以下が好ましい。
【００５５】
電荷輸送層用塗布液に用いられる溶剤としては、例えば、プロパノールやブタノールなどのアルコール（特に炭素数３以上のアルコール）や、アニソール、トルエン、キシレン、クロロベンゼンなどの芳香族炭化水素や、メチルシクロヘキサン、エチルシクロヘキサンなどが挙げられる。
【００５６】
電荷輸送層が１層である場合、その電荷輸送層の膜厚は、５μｍ以上４０μｍ以下であることが好ましく、８μｍ以上３０μｍ以下であることがより好ましい。
【００５７】
電荷輸送層を積層構成とした場合、支持体側の電荷輸送層の膜厚は、５μｍ以上３０μｍ以下であることが好ましく、表面側の電荷輸送層の膜厚は、１μｍ以上１０μｍ以下であることが好ましい。
【００５８】
また、電荷輸送層には、酸化防止剤、紫外線吸収剤、可塑剤などを必要に応じて添加することもできる。
【００５９】
また、本発明においては、電荷輸送層上に、耐久性、転写性、クリーニング性の向上などを目的として、保護層を設けてもよい。
【００６０】
保護層は、樹脂を有機溶剤によって溶解させて得られる保護層用塗布液を塗布し、これを乾燥させることによって形成することができる。
【００６１】
保護層に用いられる樹脂としては、例えば、ポリビニルブチラール、ポリエステル、ポリカーボネート、ポリアミド、ポリイミド、ポリアリレート、ポリウレタン、スチレン−ブタジエンコポリマー、スチレン−アクリル酸コポリマー、スチレン−アクリロニトリルコポリマーなどが挙げられる。
【００６２】
また、保護層に電荷輸送能を併せ持たせるために、電荷輸送能を有するモノマー材料や高分子型の電荷輸送物質を種々の架橋反応を用いて硬化させることによって保護層を形成してもよい。特に、連鎖重合性官能基を有する電荷輸送性化合物を重合および／または架橋させることによって硬化させてなる層とすることが好ましい。連鎖重合性官能基としては、例えば、アクリル基、アルコキシシリル基、エポキシ基などが挙げられる。硬化させる反応としては、例えば、ラジカル重合、イオン重合、熱重合、光重合、放射線重合（電子線重合）、プラズマＣＶＤ法、光ＣＶＤ法などが挙げられる。
【００６３】
さらに、保護層には、導電性粒子、紫外線吸収剤、耐摩耗性改良剤などを必要に応じて添加することもできる。導電性粒子としては、例えば、酸化スズ粒子などの金属酸化物が好ましい。耐摩耗性改良剤としては、例えば、ポリテトラフルオロエチレン粒子などのフッ素原子含有樹脂粒子、アルミナ、シリカなどが挙げられる。
【００６４】
保護層の膜厚は、０．５μｍ以上２０μｍ以下であることが好ましく、１μｍ以上１０μｍ以下であることがより好ましい。
【００６５】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００６６】
図１に、本発明の電子写真感光体を有するプロセスカートリッジを備えた電子写真装置の概略構成を示す。
【００６７】
図１において、円筒状の本発明の電子写真感光体１は、軸２を中心に矢印方向に所定の周速度（プロセススピード）をもって回転駆動される。電子写真感光体１の表面は、回転過程において、帯電手段３（一次帯電手段：帯電ローラーなど）により、正または負の所定電位の均一に帯電される。次いで、露光手段（不図示）から出力される露光光４を受ける。こうして電子写真感光体１の表面には、目的の画像情報に対応した静電潜像が形成されていく。
【００６８】
電子写真感光体１の表面に形成された静電潜像は、次いで現像手段５内のトナーによって現像（正規現像または反転現像）されてトナー像となる。次いで、電子写真感光体１の表面に形成されたトナー像が、転写手段６（転写ローラーなど）からの転写バイアスによって、転写材Ｐに転写されていく。ここで、転写材Ｐは、転写材供給手段（不図示）から電子写真感光体１の回転と同期して取り出されて、電子写真感光体１と転写手段６との間（当接部）に給送される。また、転写手段６には、トナーの保有電荷とは逆極性のバイアスが印加される。
【００６９】
トナー像の転写を受けた転写材Ｐは、電子写真感光体の表面から分離されて定着手段８へ搬送されてトナー像の定着処理を受けることにより画像形成物（プリント、コピー）として装置外へプリントアウトされる。
【００７０】
トナー像転写後の電子写真感光体１の表面は、クリーニング手段７（クリーニングブレードなど）によって転写残りのトナー（転写残トナー）などの付着物の除去を受けて清浄面化される。近年、クリーナレスシステムも研究され、転写残トナーを現像器などで回収することもできる。さらに、電子写真感光体１の表面は、前露光手段（不図示）からの前露光光（不図示）により除電処理された後、繰り返し画像形成に使用される。なお、帯電手段３が帯電ローラーなどを用いた接触帯電手段である場合は、前露光は必ずしも必要ではない。
【００７１】
本発明においては、上述の電子写真感光体１、帯電手段３、現像手段５およびクリーニング手段７などから選択される構成要素のうち、複数のものを容器に納めてプロセスカートリッジとして一体に結合して構成してもよい。そして、このプロセスカートリッジを、複写機やレーザービームプリンターなどの電子写真装置本体に対して着脱自在に構成してもよい。例えば、帯電手段３、現像手段５およびクリーニング手段７の少なくとも１つを電子写真感光体１とともに一体に支持してカートリッジ化して、電子写真装置本体のレールなどの案内手段１０を用いて電子写真装置本体に着脱自在なプロセスカートリッジ９とすることができる。
【００７２】
露光光４は、例えば、電子写真装置が複写機やプリンターである場合には、原稿からの反射光や透過光である。あるいは、露光光４は、センサーで原稿を読み取り、信号化し、この信号にしたがって行われるレーザービームの走査、ＬＥＤアレイの駆動または液晶シャッターアレイの駆動などにより照射される光である。
【００７３】
本発明の電子写真感光体は、電子写真複写機、レーザービームプリンター、ＬＥＤプリンター、ＦＡＸ、液晶シャッター式プリンターなどの電子写真装置一般に適用しうる。さらに、電子写真技術を応用したディスプレー、記録、軽印刷、製版およびファクシミリなどの装置にも幅広く適用しうる。
【実施例】
【００７４】
以下に、具体的な実施例を挙げて本発明をさらに詳細に説明する。ただし、本発明はこれらに限定されるものではない。なお、実施例中の「部」は「質量部」を意味する。
【００７５】
（実施例１）
支持体として、直径３０ｍｍ、長さ３５７．５ｍｍの引き抜き管であるアルミニウムシリンダーを用いた。
【００７６】
次に、ブチラール樹脂（商品名：ＢＭ−１、積水化学工業（株）製）１６部および硬化剤としてのブロック化イソシアネート（商品名：スミジュール３１７５、住友バイエルンウレタン社製）１６部をメチルエチルケトン９０部に溶解させることによって、ブチラール樹脂溶液を得た。一方、金属酸化物粒子としての酸化亜鉛粒子（商品名：ＭＺ−５００、平均粒子径：３０ｎｍ、テイカ（株）製）５０部をトルエン２５０部と攪拌混合し、これに上記一般式（１）で示される化合物としての例示化合物（１−１）１．５部を添加し、５時間攪拌した。その後、トルエンを減圧蒸留にて留去し、３時間１４０℃で減圧加熱乾燥処理を行うことによって、金属酸化物粒子と上記一般式（１）で示される化合物の混合物を得た。この混合物８．５部を、上記ブチラール樹脂溶液１２．２部および１−ブタノール８部とともに、直径０．８〜１ｍｍのガラスビーズ２０部を用いたペイントシェーカーに入れ、１５時間分散処理することによって、分散液を得た。得られた分散液に、シリコーン樹脂粒子（商品名：トスパール１２０、ＧＥ東芝シリコーン社製）０．２部および触媒としてのジオクチルスズジラウレート０．００１部を添加することによって、下引き層用塗布液を調製した。この下引き層用塗布液を支持体上に浸漬塗布し、これを４０分間１６０℃で乾燥させることによって、膜厚が２０μｍの下引き層を形成した。
【００７７】
次に、ＣｕＫα特性Ｘ線回折におけるブラッグ角２θ±０．２°の７．４°および２８．１°に強いピークを有する結晶形のヒドロキシガリウムフタロシアニン結晶４部、および、下記構造式（Ａ）で示される化合物０．０４部
【００７８】
【化３】
2012027323.tif 000005
【００７９】
を、シクロヘキサノン１００部にポリビニルブチラール（商品名：エスレックＢＸ−１．積水化学工業（株）製）２部を溶解させた樹脂溶液に加えた。その後、直径１ｍｍのガラスビーズを用いたサンドミルに入れ、２３±３℃の雰囲気下で１時間分散処理し、分散処理後、酢酸エチル１００部を加えることによって、電荷発生層用塗布液を調製した。この電荷発生層用塗布液を下引き層上に浸漬塗布し、これを１０分間９０℃で乾燥させることによって、膜厚が０．２１μｍの電荷発生層を形成した。
【００８０】
次に、下記構造式（Ｂ）で示されるアミン化合物５０部（電荷輸送物質（正孔輸送性化合物））、
【００８１】
【化４】
2012027323.tif 000006
【００８２】
下記構造式（Ｃ）で示されるアミン化合物５０部（電荷輸送物質（正孔輸送性化合物））、
【００８３】
【化５】
2012027323.tif 000007
【００８４】
および、ポリカーボネート（商品名：ユーピロンＺ４００、三菱ガス化学（株）製）１００部を、クロロベンゼン６５０部およびメチラール（ジメトキシメタン）１５０部の混合溶剤に溶解させることによって、電荷輸送層用塗布液を調製した。この電荷輸送層用塗布液が均一になってから１日間放置した後、電荷輸送層用塗布液を電荷発生層上に浸漬塗布し、これを３０分間１１０℃で乾燥させることによって、膜厚が１８μｍの電荷輸送層を形成した。
【００８５】
次に、下記構造式（Ｄ）で示される化合物４５部、
【００８６】
【化６】
2012027323.tif 000008
【００８７】
および、ｎ−プロパノール５５部を超高圧分散機に入れ、分散処理することによって、保護層用塗布液（第二電荷輸送層用塗布液）を調製した。
【００８８】
この保護層用塗布液を電荷輸送層上に浸漬塗布し、得られた塗膜を５分間５０℃で乾燥させ、乾燥後、加速電圧７０ｋＶ、吸収線量８０００Ｇｙの条件で電子線を塗膜に照射した。引き続き、塗膜が１３０℃になる条件で３分間加熱処理を行った。電子線の照射から３分間の加熱処理までの酸素濃度は２０ｐｐｍであった。次に、大気中において、塗膜が１００℃になる条件で３０分加熱処理を行い、膜厚が５μｍである保護層（第二電荷輸送層）を形成した。
【００８９】
このようにして、支持体上に、下引き層、電荷発生層、電荷輸送層および保護層（第二電荷輸送層）を有する電子写真感光体を製造した。
【００９０】
（実施例２〜２８）
実施例１において、下引き層用塗布液の調製に用いた上記一般式（１）で示される化合物および金属酸化物粒子の種類および量を表２に示すようにした以外は、実施例１と同様にして電子写真感光体を製造した。なお、表２中の酸化チタン粒子は、テイカ（株）製の酸化チタン粒子（商品名：ＴＫＰ−１０１、結晶子径：６ｎｍ）である。また、酸化アルミニウム粒子は、住友化学工業（株）製の酸化アルミニウム粒子（商品名：ＡＫＰ−５０）である。また、酸化スズ粒子は、テイカ（株）製の酸化スズ粒子（商品名：ＣＰ０５６）である。また、表２中の一般式（１）で示される化合物および金属酸化物粒子の量は、金属酸化物粒子と一般式（１）で示される化合物の混合物を得るにあたって使用した量である。
【００９１】
【表２】
2012027323.tif 000009
【００９２】
（実施例２９）
支持体として、直径３０ｍｍ、長さ３５７．５ｍｍの引き抜き管であるアルミニウムシリンダーを用いた。
【００９３】
次に、１０％の酸化アンチモンを含有する酸化スズで被覆されている酸化チタン粒子５０部、レゾール型フェノール樹脂２５部、１−メトキシ２−プロパノール２０部、メタノール５部およびシリコーンオイル（ポリジメチルシロキサン・ポリオキシアルキレン共重合体、平均分子量３０００）０．００２部を、直径０．８ｍｍのガラスビーズを用いたサンドミルに入れ、２時間分散処理することによって、分散液を得た。得られた分散液に、シリコーン樹脂粒子（商品名：トスパール１２０、ＧＥ東芝シリコーン社製）３．８部を混合し、５時間攪拌することによって、導電層用塗布液を調製した。この導電層用塗布液を支持体上に浸漬塗布し、３０分間１４０℃で乾燥させることによって、膜厚が２０μｍの導電層を形成した。
【００９４】
次に、Ｎ−メトキシメチル化６ナイロン（商品名：トレジンＥＦ−３０Ｔ、ナガセケムテックス（株）製、メトキシメチル化率：２８〜３３質量％）１０部をメタノール９０部に溶解させることによって、ナイロン樹脂溶液を得た。一方、金属酸化物粒子としての酸化亜鉛粒子（商品名：ＭＺ−５００、平均粒径：３０ｎｍ：テイカ（株）製）５０部をトルエン２５０部と攪拌混合し、これに上記一般式（１）で示される化合物としての例示化合物（１−１）１．５部を添加し、５時間攪拌した。その後、トルエンを減圧蒸留にて留去し、３時間１４０℃で減圧加熱乾燥処理を行うことによって、金属酸化物粒子と上記一般式（１）で示される化合物の混合物を得た。この混合物８．５部を、上記ナイロン樹脂溶液１５部とともに、直径０．８〜１ｍｍのガラスビーズ２０部を用いたペイントシェーカーに入れ、１５時間分散処理することによって、下引き層用塗布液を調製した。この下引き層用塗布液を導電層上に浸漬塗布し、１５分間１００℃で乾燥させることによって、膜厚が２μｍの下引き層を形成した。
【００９５】
この下引き層上に、電荷発生層、電荷輸送層および保護層（第二電荷輸送層）を実施例１と同様にして形成して、支持体上に、導電層、下引き層、電荷発生層、電荷輸送層および保護層（第二電荷輸送層）を有する電子写真感光体を製造した。
【００９６】
（実施例３０）
実施例２９において、下引き層用塗布液の調製に用いた例示化合物（１−１）を例示化合物（１−２）に変更した以外は、実施例２９と同様にして電子写真感光体を製造した。
【００９７】
（比較例１）
実施例１において、下引き層用塗布液の調製の際に例示化合物（１−１）を使用しなかった以外は、実施例１と同様にして電子写真感光体を製造した。
【００９８】
（比較例２）
実施例１において、下引き層用塗布液の調製に用いた例示化合物（１−１）をシランカップリング剤（商品名：ＫＢＭ６０３、信越化学工業（株）製）に変更した以外は、実施例１と同様にして電子写真感光体を製造した。
【００９９】
（比較例３）
実施例１において、下引き層用塗布液の調製に用いた例示化合物（１−１）をトリエトキシホスフィンオキシド（（Ｃ２Ｈ５Ｏ）３Ｐ＝Ｏ）に変更した以外は、実施例１と同様にして電子写真感光体を製造した。
【０１００】
＜繰り返し使用時の暗部電位の評価＞
評価装置としては、キヤノン（株）製の複写機（商品名：ＧＰ４０５）（プロセススピードは３００ｍｍ／ｓｅｃになるように改造。帯電手段は直流電圧に交流電圧を重畳した電圧をローラー型の接触帯電部材（帯電ローラー）に印加する方式。露光手段はレーザー像露光方式（波長７８０ｎｍ）。現像手段は１成分磁性ネガトナー非接触現像方式。転写手段はローラー型接触転写方式。クリーニング手段はゴムブレードをカウンター方向に設定したブレードクリーニング方式。前露光手段はヒューズランプを用いる方式。）を用いた。この評価装置に実施例１〜３０および比較例１〜３の電子写真感光体をそれぞれ設置した。
【０１０１】
２３℃／５％ＲＨの常温低湿環境下に上記評価装置を設置した。帯電条件としては、帯電ローラーに印加する交流成分をピーク間電圧１５００Ｖ、周波数１５００Ｈｚとし、直流成分を−８５０Ｖとした。また、露光条件としては、レーザー露光光を照射した場合の長期耐久試験前の初期明部電位（Ｖｌａ）が、各電子写真感光体において−２００Ｖになるように露光条件を調整した。
【０１０２】
電子写真感光体の表面電位は、評価装置から現像用カートリッジを抜き取り、そこに電位測定装置を挿入して測定した。電位測定装置は、現像用カートリッジの現像位置に電位測定プローブを配置することで構成されており、電子写真感光体に対する電位測定プローブの位置は、電子写真感光体の軸方向の中央、電子写真感光体の表面からのギャップを３ｍｍとした。
【０１０３】
次に、評価について下記手順にしたがって実施した。なお、各電子写真感光体において初期に設定した帯電条件および露光条件はそのままで下記手順の評価を行った。また、各電子写真感光体は、２３℃／５％ＲＨの常温低湿環境になじませるため、同環境に７２時間放置した後、評価を行った。
【０１０４】
電子写真感光体を装着した現像用カートリッジを上記評価装置に取り付け、５００００枚の通紙による長期耐久試験を行った。長期耐久試験終了後、５分間放置し、現像用カートリッジを電位測定装置に付け替え、長期耐久試験後における暗部電位（Ｖｄｂ）および明部電位（Ｖｌｂ）を測定した。そして、長期耐久試験前後の暗部電位の変化量（ΔＶｄ＝｜Ｖｄｂ｜−｜Ｖｄａ｜）と、長期耐久試験前後の明部電位の変化量（ΔＶｌ＝｜Ｖｌｂ｜−｜Ｖｌａ｜）を算出した。Ｖｄａは長期耐久試験前の初期暗部電位であり、Ｖｌａは長期耐久試験前の初期明部電位である。また、｜Ｖｄｂ｜、｜Ｖｄａ｜、｜Ｖｌｂ｜および｜Ｖｌａ｜は、それぞれＶｄｂ、Ｖｄａ、ＶｌｂおよびＶｌａの絶対値を表す。
【０１０５】
評価結果を表３に示す。
【０１０６】
【表３】
2012027323.tif 000010
【０１０７】
これらの結果から、下引き層に有機樹脂と金属酸化物粒子と上記一般式（１）で示される化合物を含有させることにより、常温低湿環境において長期間繰り返し使用しても暗部電位の変化を抑制することが可能であることがわかる。
【符号の説明】
【０１０８】
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
【図１】
2012027323.tif 000013
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
支持体、該支持体上に形成された下引き層および該下引き層上に形成された感光層を有する電子写真感光体において、
該下引き層が、有機樹脂と、金属酸化物粒子と、下記一般式（１）で示される化合物とを含有し、
該金属酸化物粒子が、酸化亜鉛粒子、酸化チタン粒子、酸化アルミニウム粒子または酸化スズ粒子である
ことを特徴とする電子写真感光体。
【化１】
2012027323.tif 000014
（一般式（１）中、Ｒ１〜Ｒ３は、それぞれ独立に、炭素数１〜８のアルキル基、フェニル基またはトリル基を示す。）
【請求項２】
前記一般式（１）中のＲ１〜Ｒ３が、炭素数２〜６のアルキル基である請求項１に記載の電子写真感光体。
【請求項３】
支持体、該支持体上に形成された下引き層および該下引き層上に形成された感光層を有する電子写真感光体を製造する方法において、
有機樹脂と、金属酸化物粒子と、下記一般式（１）で示される化合物とを含有する下引き層用塗布液を用いて該下引き層を形成する工程を有し、
該金属酸化物粒子が、酸化亜鉛粒子、酸化チタン粒子、酸化アルミニウム粒子または酸化スズ粒子である
ことを特徴とする電子写真感光体の製造方法。
【化２】
2012027323.tif 000015
（一般式（１）中、Ｒ１〜Ｒ３は、それぞれ独立に、炭素数１〜８のアルキル基、フェニル基またはトリル基を示す。）
【請求項４】
前記一般式（１）中のＲ１〜Ｒ３が、炭素数２〜６のアルキル基である請求項３に記載の電子写真感光体の製造方法。
【請求項５】
請求項１または２に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項６】
請求項１または２に記載の電子写真感光体、ならびに、帯電手段、露光手段、現像手段および転写手段を有する電子写真装置。
【手続補正２】
【補正対象書類名】明細書
【補正対象項目名】０００８
【補正方法】変更
【補正の内容】
【０００８】
本発明は、支持体、該支持体上に形成された下引き層および該下引き層上に形成された感光層を有する電子写真感光体において、
該下引き層が、有機樹脂と、金属酸化物粒子と、下記一般式（１）で示される化合物と含有し、
該金属酸化物粒子が、酸化亜鉛粒子、酸化チタン粒子、酸化アルミニウム粒子または酸化スズ粒子である
ことを特徴とする電子写真感光体である。
【手続補正３】
【補正対象書類名】明細書
【補正対象項目名】００１０
【補正方法】変更
【補正の内容】
【００１０】
（一般式（１）中、Ｒ１〜Ｒ３は、それぞれ独立に、炭素数１〜８のアルキル基、フェニル基またはトリル基を示す。）
また、本発明は、支持体、該支持体上に形成された下引き層および該下引き層上に形成された感光層を有する電子写真感光体を製造する方法において、
有機樹脂と、金属酸化物粒子と、上記一般式（１）で示される化合物とを含有する下引き層用塗布液を用いて該下引き層を形成する工程を有し、
該金属酸化物粒子が、酸化亜鉛粒子、酸化チタン粒子、酸化アルミニウム粒子または酸化スズ粒子である
ことを特徴とする電子写真感光体の製造方法である。